FR 2158267 A1 19730615 FR 7237787 A 19721025 La présente invention concerne un procédé pour le polissage tribochimique, électrochimique et chimique, en particulier le polissage d'aciers au carbone. On sait que le polissage d'aciers au carbone est très diffi- cile sinon impossible. La littérature technique décrit des procédés de polissage électro-chimiques et chimiques qui font appel à des bains d'acide perchlorique et d'anhydride d'acide acétique. laie, pour des raisons de sécurité, ces bains sont à éviter et ils sont même interdits dans certains pays. D'autres procédés font appel à la fusion à des températures relativement élevées. ;'inconvénient de ces procédés est qu'ils nécessitent des installations très coûteuses et entraient une dépense en énergie thermique et électrique très élevée. Enfin, on connatt un procédé de polissage entièrement chimique, par exemple par bain d'acide chromique et d'acide sulfurique ou d'acides analogues. Mais ce procédé n'est pas utilisable pour les aciers au carbone car ces aciers ne peuvent absolument pas être polis de cette manière. Le but de l'invention est de mettre au point un procédé permettant le polissage des aciers au carbone. Le problème à résoudre consiste à créer un procédé pour le polissage, notamment d'aciers au carbone, avec lequel l'effet de polissage est obtenu par des méthodes tribochimiques, électrochimiques et chiiiquss. Ce résultat est obtenu par l'invention grâce au fait que, pour polir des aciers au carbone, on opère par exemple avec un bain d'acide chromique et d'acide sulfurique ou d'acides analogues, et en ce que les pièces à polir sont assemblées avec un métal d'un potentiel différent et on les plonge ainsi à la température ambiante pendant un temps relativement court dans le bain. Selon un mode de réalisation particulièrement judicieux, on réalise au préalable par action mécanique, par exemple à l'aide de brosses, une activation à la limite de phases et on fait ainsi agir des effets tribochimiques. La différence de potentiel qui se forme entrain des phénomènes électrochimiques et, dans le bain de polissage énergiquement brassé, le film électrolytique qui se forme exerce une action chimique constante, de sorte que l'enlèvement des micro-rugosités sur la pièce à polir en acier au carbone est rendu possible. Une fois le traitement dans le bain de polissage terminé, le carbone qui stest séparé à la surface de la pièce peut être facilement retiré par essuyage ou par rinçage de sorte que la surface métallique polie est mise en valeur. Avec le procédé selon l'invention, il est possible de polir en particulier les aciers au carbone. A elle seule l'électrolyse de polissage connue en soi n'est pas efficace avec les aciers au carbone. Mals Si on utilise les différences de potentiel qui se forment, on réalise un polissage tribochimique, électrochimique et chimique des pièces traitées. Sn outre, l'invention permet de travailler de façon plus économique car par exemple, il n'est pas nécessaire d'utiliser la chaleur ni l'énergie électrique et les installations sont moins coûteuses. Les caractéristiques et avantages de l'invention ressortiront d'ailleurs de l'exemple de réalisation décrit ci-dessous. Le procédé est avantageusement mis en oeuvre pour le polissage d'articles d'utilisation courante de différentes forions, longueurs et épaisseurs, principalement par exemple pour des outils agricoles et de jardinage. Tout d'abord, on fait tourner les pices et les jeux de brosses et on réalise ainsi une activation à la limite de phases. On prépare ensuite un hain de polissage contenant 500 g d'acide chromique et 150 g d'acide sulfurique par litre. Dans ce bain de polissage, on plonge les pièces pendant quelques minutes, à 250C, et on brase le bain Bnergiquement. Ensuite, on rince à l'eau et on sèche. Pour obtenir un poli encore plus brillant, on peut faire passer une nouvelle fois les pièces à travers un jeu de brosses douces. Si par exemple les pièces sont faites en aciers différents, on a déJà une liaison avec un métal d'un potentiel différent et la pièce est polie par procédé tribochimique, électrochimique et chimique. On peut améliorer le procédé en mécanisant ou en automatisant entièrement le polissage. On supprime ainsi surtout le travail manuel très coûteux qui est autrement nécessaire pour le meulage et le polissage. REVENDICATIONS 1 - Procédé pour le polissage tribochimique, électrochimique et chimique, notamment des aciers au carbone, caractérisé en ce qu'on opère, par exemple à l'aide d'un bain d'acide chromique et d'acide sulfurique énergiquement brassé, par exemple à la température ambiante; en ce que tout d'abord on active mécaniquement les pièces à polir, puise on les réunit à un métal d'un potentiel différent et on les plonge dans le bain de polissage, de sorte que l'activation mécanique réalisée à la limite de phases entraîne sur la pièce des réactions tribochimiques tandis que la différence de potentiel qui s'établit entraîne des réactions électrochimiques et que le film électrolytique qui se forme en trame des réactions chimiques, ce qui provoque l'enlèvement des micro-rugosités et réalise le polissage de la pièce en acier au carbone. 2 - Procédé selon la revendication 1, caractérisé en ce que la liaison avec un métal d'un potentiel différent correspond également à des pièces dont les parties élémentaires sont faites en aciers de compositions différentes et sont maintenues assem blées par soudage, vissage, rivetage, brasage ou d'autres façons analogues de sorte que, dans son ensemble, la pièce est polie par procédé tribochimique, électrochimique et chimique.